(57)【特許請求の範囲】
【請求項１】
エンボスパターンを有するエンボスロールと、前記エンボスロールに隣接する冷却ロールとの間隙に、バッカー層用シート及び表面シートを給送する給送ステップと、
前記表面シートの表面を前記エンボスロールに対向させると共に、裏面を前記バッカー層用シートに重ね合わせた状態で、前記表面シート及びバッカー層用シートを前記間隙に通し、当該２つのシートが前記間隙を通過するときに当該２つのシートを前記エンボスロール及び前記冷却ロールにより押圧する押圧ステップと、を備え、
前記バッカー層用シートは、溶融状態の熱可塑性樹脂からなり、
前記表面シートは、表面側及び裏面側において熱可塑性樹脂を備え、
前記バッカー層用シートの熱可塑性樹脂、及び、前記表面シートの裏面側における熱可塑性樹脂は、いずれもポリオレフィン系樹脂からなり、
前記表面シートの表面側における熱可塑性樹脂と、前記表面シートの裏面側における熱可塑性樹脂との間に絵柄模様を有しており、
前記押圧ステップにおいて前記表面シートの裏面側における熱可塑性樹脂を溶融させる表面材の製造方法。
【請求項２】
前記表面シートの表面側における熱可塑性樹脂は、ポリオレフィン系樹脂からなる請求項１に記載の表面材の製造方法。
【請求項３】
前記表面シートの表面は、電離放射線硬化型樹脂又は熱硬化型樹脂を含む表面保護層により被覆されている請求項１又は２に記載の表面材の製造方法。
【発明の詳細な説明】
【技術分野】
【０００１】
本発明は、床や壁等の表面を被覆する表面材の製造方法及び製造装置、並びに、表面材に関する。
【背景技術】
【０００２】
床の表面を被覆する表面材として、図５に示すような表面材が知られている（例えば、特許文献１参照）。同図に示すように、この表面材１００は、バッカー層１０１と、このバッカー層１０１の表面に貼着された化粧シート１０２とを備えている。そして、表面材１００は、接着層１０４を介して、床等の木質基材１０５の表面に貼着される。
【０００３】
表面材１００を構成するバッカー層１０１は、化粧シート１０２に硬度や強度、耐衝撃性等を付与するために設けられる厚手の熱可塑性樹脂層である。一方、化粧シート１０２は、意匠性を付与するために木目や石目などの模様が印刷されており、その表面には、表面保護層１０３がコーティングされている。さらに、化粧シート１０２の表面にはエンボスパターンが形成されている。
【０００４】
従来、上記のような表面材１００を製造する場合は、一般的には、バッカー層１０１と化粧シート１０２とを別に製造しておき、予め化粧シート１０２の表面にエンボスパターンを形成しておく。そして、バッカー層１０１の表面に接着剤を塗布し、そこに化粧シート１０２を積層することにより、バッカー層１０１及び化粧シート１０２を貼着していた。また、バッカー層１０１に接着剤を塗布するときは、バッカー層１０１の表面にプライマー処理を施していた。
【特許文献１】特開２００６−２１８７８４号公報
【発明の開示】
【発明が解決しようとする課題】
【０００５】
しかしながら、このような製造方法では、積層する２つのシートを別個に製造した上で、エンボスパターンの形成や、接着剤による貼り合わせを行うので、表面材１００の製造に多くの工程が必要になり、手間がかかるという問題があった。
【０００６】
本発明は、上記問題を解決するためになされたものであって、高品質の表面材を効率良く製造することができる表面材の製造方法の提供を目的とする。また、これと併せて、この製造方法のための製造装置、及び、製造方法により製造される表面材の提供を目的とする。
【課題を解決するための手段】
【０００７】
本発明に係る表面材の製造方法は、上記問題を解決するためになされたものであり、エンボスパターンを有するエンボスロールと、前記エンボスロールに隣接する冷却ロールとの間隙に、バッカー層用シート及び表面シートを給送する給送ステップと、前記表面シートの表面を前記エンボスロールに対向させると共に、裏面を前記バッカー層用シートに重ね合わせた状態で、前記表面シート及び前記バッカー層用シートを前記間隙に通し、当該２つのシートが前記間隙を通過するときに当該２つのシートを前記エンボスロール及び前記冷却ロールにより押圧する押圧ステップと、を備え、前記バッカー層用シートは、溶融状態の熱可塑性樹脂からなり、前記表面シートは、表面側及び裏面側において熱可塑性樹脂を備え、前記バッカー層用シートの熱可塑性樹脂、及び、前記表面シートの裏面側における熱可塑性樹脂は、いずれもポリオレフィン系樹脂からなり、前記表面シートの表面側における熱可塑性樹脂と、前記表面シートの裏面側における熱可塑性樹脂との間に絵柄模様を有しており、前記押圧ステップにおいて前記表面シートの裏面側における熱可塑性樹脂を溶融させる。
【０００８】
この構成によれば、押圧ステップにおいて、溶融状態の熱可塑性樹脂からなるバッカー層用シートと、熱可塑性樹脂からなる表面シートの裏面側とを重ねた状態で押圧するので、バッカー層用シートの熱可塑性樹脂の熱により、表面シートの裏面側における熱可塑性樹脂を溶融（軟化）させることができる。そして、バッカー層用シートと、表面シートの裏面側との熱可塑性樹脂が互いに溶融（軟化）している状態で、押圧するので、バッカー層用シート及び表面シートを確実に接着することができる。また、バッカー層用シートの熱可塑性樹脂の熱が、表面シートの表面側まで伝わるので、表面側の熱可塑性樹脂を軟化させることができる。そして、表面シートの表面側を、軟化している状態でエンボスロールにより押圧するので、エンボスパターンを容易に形成することができる。
【０００９】
このように、バッカー層用シートと表面シートとを確実に接着すると同時に、表面シートの表面側にエンボスパターンを形成することができるので、高品質の表面材を効率良く製造することができる。
【００１１】
この構成によれば、バッカー層用シートにおける熱可塑性樹脂と、表面シートの裏面側における熱可塑性樹脂との融点を近づけることができる。これにより、表面シートの熱可塑性樹脂を容易に溶融（軟化）させることができるので、バッカー層用シート及び表面シートをより確実に接着することができる。
【００１２】
また、前記表面シートの表面側における熱可塑性樹脂は、ポリオレフィン系樹脂とすることができる。この構成によれば、表面シートの表面側における熱可塑性樹脂も上記熱可塑性樹脂と融点が近いので、これを容易に軟化させることができる。これにより、エンボスパターンをより容易に形成することができる。
【００１３】
また、本発明に係る表面材は、上記問題を解決するためになされたものであり、上述した表面材の製造方法により製造される。
【００１４】
また、上記製造方法において、前記バッカー層用シートのポリオレフィン系樹脂は、前記表面シートにおけるポリオレフィン系樹脂より曲げ弾性率を大きくすることができる。このような構成によれば、実用的な強度を備える表面材を製造することができる。
【００１５】
また、前記バッカー層用シートのポリオレフィン系樹脂は、前記表面シートにおけるポリオレフィン系樹脂より融点を高くすることができる。このような構成によれば、表面シートにおけるポリオレフィン系樹脂を確実に溶融（軟化）させることができるので、バッカー層用シートと表面シートとを確実に接着することができる。
【００１６】
また、前記バッカー層用シートのポリオレフィン系樹脂は、メルトフローレートが１〜２０ｇ／１０ｍｉｎとすることができる。このような構成によれば、バッカー層用シートの加工性を良好にすることができる。その他、表面シートの表面は、電離放射線硬化型樹脂又は熱硬化型樹脂を含む表面保護層により被覆することができる。また、表面シートに、絵柄模様を付することができる。さらに、表面材の裏面、すなわち、前記バッカー層用シートが固化することにより形成されるバッカー層の裏面にプライマー層を形成することができる。
【発明の効果】
【００１９】
本発明の表面材の製造方法によれば、高品質の表面材を効率良く製造することができる。
【発明を実施するための最良の形態】
【００２０】
以下、本発明の実施形態について添付図面を参照して説明する。図１は、本発明の一実施形態に係る表面材の製造方法の説明図である。
【００２１】
まず、本発明の表面材の製造方法に用いる製造装置の一例について説明する。図１に示すように、この製造装置５０は、エンボスロール５１と、このエンボスロール５１に近接するように配置された冷却ロール５２とを備えている。また、両ロール５１，５２の間隙５５の上方には、Ｔダイス５３が設けられている。そして、このＴダイス５３からは、両ロール間の間隙に向けて、加熱溶融状態のシート状の熱可塑性樹脂が連続して吐出され、これが表面材のバッカー層用シートとなる。
【００２２】
エンボスロール５１は、金属製の円筒状部材であり、外周に凹凸状のエンボスパターンが形成されている。エンボスパターンとしては、導管溝、梨地、砂目及びヘアラインなどの模様を例示できる。冷却ロール５２は、金属製の円筒状部材であり、外周が平滑に形成されている。これらエンボスロール５１及び冷却ロール５２は、互いの回転軸が平行する状態で回転可能なように、対向配置されている。また、エンボスロール５１と冷却ロール５２との間には、後述する表面シート及びバッカー層用シートが通過可能な間隙５５が形成されており、この間隙５５を通過する表面シート及びバッカー層用シートをエンボスロール５１及び冷却ロール５２により押圧するようになっている。間隙を通過した表面シート及びバッカー層用シートは、圧着され表面材となる。間隙５５の幅は、製造される表面材の厚みに応じて設定されている。
【００２３】
また、冷却ロール５２の斜め下方には、両ロール５１，５２により押圧されて形成された表面材を案内するガイドロール５４が配置されている。冷却ロール５２は、表面材を巻き取りながら外周に沿って案内し、ガイドロール５４は、この表面材を支持しながら下流へ案内する。
【００２４】
次に、本発明の一実施形態に係る表面材の製造方法について説明する。本実施形態に係る表面材の製造方法は、給送ステップと、押圧ステップとを備えている。
【００２５】
（給送ステップ）
給送ステップでは、エンボスロール５１と冷却ロール５２との間隙５５に、バッカー層用シート２及び表面シート３を給送する。バッカー層用シート２は、上述した溶融状態の熱可塑性樹脂からなり、Ｔダイス５３から連続的にシート状に押し出されている。表面シート３は、図示しない搬送装置により搬送された後、間隙５５に連続的に供給される。搬送装置としては、例えば、エンボスロール５１の上流に配置されたガイドロールやベルトコンベア等から構成されており、表面シート３を間隙５５に搬送可能に構成されている。
【００２６】
バッカー層用シート２の材質としては、ポリオレフィン系樹脂を用いることができる。ポリオレフィン系樹脂としては、例えば、ポリプロピレン樹脂やポリエチレン樹脂が挙げられる。
【００２７】
バッカー層用シート２に用いるポリオレフィン系樹脂は、実用上の観点から、曲げ弾性率が１０００ＭＰａ〜２５００ＭＰａであることが好ましい。また、バッカー層用シート２に用いるポリオレフィン系樹脂は、加工性の観点から、融点が１４０℃〜１７０℃であることが好ましい。また、バッカー層用シート２に用いるポリオレフィン系樹脂は、加工性の観点から、ＪＩＳ  Ｋ７２１０に規定するメルトフローレートが１〜２０ｇ／１０ｍｉｎであることが好ましく、１．５〜１０ｇ／１０ｍｉｎであることがより好ましい。また、バッカー層用シート２の厚さは、１５０μｍ以上が好ましく、２５０μｍ〜４００μｍ程度がより好ましい。
【００２８】
図２は、表面シート３の断面図である。図２に示すように、表面シート３は、基材層３０と、基材層３０に積層された透明性樹脂層３１とを備えている。基材層３０及び透明性樹脂層３１は、いずれも熱可塑性樹脂からなり、基材層３０は表面シート３の裏面側に配置されており、透明性樹脂層３１は表面シート３の表面側に配置されている。
【００２９】
基材層３０の材質としては、上述したバッカー層用シート２と同様の材質を用いることができる。基材層３０は、バッカー層用シート２との接着性を高める観点から、熱可塑性エラストマー成分を含有することが好ましい。また、基材層３０は、着色材により着色されていても良い。着色材としては、例えば、二酸化チタン、カーボンブラック、酸化鉄等の無機顔料、フタロシアニンブルー等の有機顔料のほか、各種の染料も使用することができる。また、基材層３０の厚みは、最終製品の用途、使用方法等により適宜設定できるが、一般には５０〜１５０μｍが好ましい。
【００３０】
基材層３０に用いるポリオレフィン系樹脂の曲げ弾性率は、実用上の観点から、バッカー層用シート２に用いるポリオレフィン系樹脂の曲げ弾性率より小さいことが好ましく、具体的には、５００ＭＰａ〜１２００ＭＰａであることが好ましい。また、基材層３０に用いるポリオレフィン系樹脂の融点は、加工性の観点から、バッカー層用シート２に用いるポリオレフィン系樹脂の融点より低いことが好ましく、具体的には、１３５℃〜１６０℃であることが好ましい。
【００３１】
また、基材層３０の表面には絵柄模様３２が印刷されている。絵柄模様３２としては、例えば、木目模様、石目模様、砂目模様、タイル貼模様、煉瓦積模様、布目模様、皮絞模様、幾何学図形、文字、記号、抽象模様等が挙げられる。絵柄模様３２は、公知の着色剤（染料又は顔料）を結着材樹脂とともに溶剤（又は分散媒）中に溶解（又は分散）して得られるインキを用いた印刷法により形成することができる。絵柄模様３２の印刷の厚みは特に限定されず、製品特性に応じて適宜設定できるが、塗工時の層厚は１〜１５μｍ程度、乾燥後の層厚は０．１〜１０μｍ程度である。
【００３２】
透明性樹脂層３１は、基材層３０の表面に塗布された接着剤３３により、基材層３０に接着されている。接着剤３３としては、例えば、ポリウレタン系樹脂、ポリアクリル系樹脂、ポリカーボネート系樹脂、エポキシ系樹脂等を含む各種接着剤を使用できる。また、接着剤３３は、絵柄模様３２が認識できる限り、透明でも半透明でもよい。接着剤３３の厚みは、その種類や、透明性樹脂層３１の材質によって異なるが、一般的には０．１〜３０μｍ程度とすれば良い。
【００３３】
透明性樹脂層３１は、絵柄模様３２の視認性の観点から、透明又は半透明の樹脂からなることが好ましい。透明性樹脂層３１の材質としては、上述したバッカー層用シート２と同様の材質を用いることができる。透明性樹脂層３１には、充填剤、艶消し剤、発泡剤、難燃剤、滑剤、帯電防止剤、酸化防止剤、紫外線吸収剤、光安定化剤、ラジカル捕捉剤、軟質成分（例えばゴム）等の各種の添加剤が含まれていても良い。また、透明性樹脂層３１の厚みは特に限定されないが、一般的には１０〜１５０μｍ程度である。
【００３４】
また、透明性樹脂層３１に用いるポリオレフィン系樹脂の曲げ弾性率は、実用上の観点から、バッカー層用シート２に用いるポリオレフィン系樹脂の曲げ弾性率より小さいことが好ましく、具体的には、５００ＭＰａ〜１２００ＭＰａであることが好ましい。また、透明性樹脂層３１に用いるポリオレフィン系樹脂の融点は、加工性の観点から、バッカー層用シート２に用いるポリオレフィン系樹脂の融点より低いことが好ましく、具体的には、１３５℃〜１６０℃であることが好ましい。
【００３５】
透明性樹脂層３１の表面は、表面保護層３４により被覆されている。表面保護層３４は、電離放射線硬化型樹脂や熱硬化型樹脂を含有することができ、特に電離放射線硬化型樹脂を含有することが好ましい。
【００３６】
（押圧ステップ）
図３は、図１の要部Ａを拡大した図である。図３に示すように、押圧ステップでは、表面シート３の表面をエンボスロール５１に対向させると共に、裏面をバッカー層用シート２に重ね合わせた状態で、表面シート３及びバッカー層用シート２を間隙５５に通す。そして、表面シート３及びバッカー層用シート２が間隙５５を通過するときに、これら２つのシート２，３をエンボスロール５１及び冷却ロール５２により押圧する。間隙５５の幅は、表面シート３及びバッカー層用シート２に対して両ロール５１、５２による押圧力が作用するように設定されることが好ましい。具体的には、この幅は、表面シート３の厚みと同じ値と、製造される表面材１の厚みからエンボスパターンの深さを差引いた値との間で設定されることが好ましい。
【００３７】
表面シート３及びバッカー層用シート２が押圧されるとき、バッカー層用シート２の熱が表面シート３の基材層３０に伝達され、基材層３０の裏面側が一部溶融（軟化）する。そして、バッカー層用シート２及び基材層３０が互いに溶融（軟化）した状態で押圧されるので、両者が熱圧着する。
【００３８】
また、バッカー層用シート２の熱が表面シート３内に伝達され、透明性樹脂層３１まで伝達される。これにより、透明性樹脂層３１が軟化する。そして、この状態で表面シート３の表面がエンボスロール５１により押圧されるので、表面シート３の表面にエンボスパターンが形成される。
【００３９】
その後、バッカー層用シート２及び表面シート３は、接着された状態で冷却ロール５２に巻き取られ、この過程で両シートは冷却される。バッカー層用シート２は、冷却されると固化してバッカー層２０となる。こうして、表面シート３の裏面にバッカー層２０が裏打ちされた表面材１が形成される。
【００４０】
図４は、表面材１の断面図である。図４に示すように、表面材１の表面にはエンボスパターンが形成されている。また、表面シート３の裏面にバッカー層２０が密着している。その後、表面材１は、冷却ロール５２に巻き取られた後、ガイドロール５４を経由して下流へ搬送される。
【００４１】
以上のように、本実施形態に係る表面材の製造方法によれば、押圧ステップにおいて、溶融状態の熱可塑性樹脂からなるバッカー層用シート２と、熱可塑性樹脂からなる表面シートの裏面側とを重ねた状態で押圧するので、バッカー層用シート２の熱により、基材層３０の熱可塑性樹脂を溶融（軟化）することができる。そして、バッカー層用シート２及び基材層３０の熱可塑性樹脂が互いに溶融（軟化）している状態で、押圧するので、バッカー層用シート２及び基材層３０を確実に接着することができる。また、バッカー層用シート２の熱が、表面シート３の表面側まで伝わるので、透明性樹脂層３１の熱可塑性樹脂を軟化させることができる。そして、軟化状態の透明性樹脂層３１をエンボスロールにより押圧するので、エンボスパターンを容易に形成することができる。このように、バッカー層用シート２と基材層３０とを確実に接着すると同時に、透明性樹脂層３１にエンボスパターンを形成することができるので、高品質の表面材１を効率良く製造することができる。また、エンボスパターンが形成された後に表面シート３を加熱することがないので、一旦形成されたエンボスパターンを良好な形状に保つことができる。
【００４２】
また、バッカー層用シート２及び基材層３０の熱可塑性樹脂がいずれもポリオレフィン系樹脂からなるので、バッカー層用シート２及び基材層３０の融点を近づけることができる。これにより、基材層３０の熱可塑性樹脂を容易に溶融（軟化）させることができるので、バッカー層用シート２及び基材層３０をより確実に接着することができる。
【００４３】
さらに、透明性樹脂層３１の熱可塑性樹脂がポリオレフィン系樹脂からなるので、透明性樹脂層３１もバッカー層用シート２と融点が近く、容易に軟化させることができる。これにより、透明性樹脂層３１にエンボスパターンをより容易に形成することができる。
【００４４】
以上、本発明の一実施形態について説明したが、本発明の具体的な態様は、上記実施形態に限定されるものではない。
【００４５】
例えば、上記実施形態では、バッカー層用シート２、基材層３０、及び、透明性樹脂層３１の材質としてポリオレフィン系樹脂を用いたが、熱可塑性樹脂であれば材質は特に限定されず、塩化ビニル系、アクリル樹脂系であってもよい。また、表面シート３は、必ずしも上記のような複数の層から形成したものにする必要はなく、例えば、単層の熱可塑性樹脂で形成することもできる。
【００４６】
また、上記実施形態では、バッカー層用シート２は、単層であったが、２層以上の積層体であってもよい。このようなバッカー層用シート２を形成する場合は、マニホールドタイプやフィールドブロックタイプのＴダイスを用いることができる。
【００４７】
また、上記実施形態では、冷却ロール５２は、表面が平滑に形成された金属製のロールであったが、エンボスロール５１と共にバッカー層用シート２及び表面シート３を押圧可能であればその構成は特に限定されない。例えば、表面に梨地模様が形成されたゴムロール等であってもよい。
【００４８】
また、上記実施形態では、表面シート３に特に加工を施していなかったが、表面シート３を間隙５５に給送する前に、表面シート３を予備加熱してもよい。予備加熱は、例えば、表面シート３の搬送経路に配置されたヒーターにより行うことができる。これにより、透明性樹脂層３１を容易に軟化させることができ、表面シート３の表面にエンボスパターンを確実に形成することができる。
【００４９】
表面シート３を間隙５５に給送する前に、表面シート３の裏面に接着剤を塗布してもよい。これにより、表面シート３とバッカー層２０との接着をより強固なものにすることができる。また、バッカー層用シート２を間隙５５に給送する前に、バッカー層用シート２の表裏面にオゾン処理を施してもよい。さらに、表面材１を製造した後、表面材１の裏面にプライマー処理を施してもよい。
【実施例】
【００５０】
以下、実施例及び比較例を用いて、本発明を更に詳細に説明する。ただし、本発明は、本実施例に限定されるものではない。
【００５１】
実施例として、本発明に係る表面材の製造方法により、図４に示す表面材１を製造した。また、比較例として、従来技術に係る表面材の製造方法により、表面材を製造した。まず、実施例及び比較例において共通する条件について説明する。
【００５２】
（表面シート）
図２に示すように、表面シート３における基材層３０は、着色ポリオレフィン樹脂から形成され、その厚さは６０μｍであり、表裏面にコロナ処理が施されている。基材層３０の表面には、アクリル−ウレタン系樹脂をメチルエチルケトン及び酢酸ブチルの混合溶剤に溶かした溶液が、固形分量が２ｇ／ｍ２となるように塗布されており、これにより印刷用のプライマー層が形成されている。前記溶液は、グラビア印刷法により塗布されている。
【００５３】
絵柄模様３２は、木目模様であり、印刷用のプライマー層の上にグラビア印刷法により印刷されている。印刷用のインキは、アクリル−ウレタン系樹脂溶液とした。絵柄模様３２上に、熱硬化性ウレタン樹脂系接着剤３３が塗布されている。接着剤３３は、固形分量が８ｇ／ｍ２となるように塗布され、その厚みは８μｍである。
【００５４】
透明性樹脂層３１は、ポリプロピレン系樹脂から形成されており、その厚さは８０μｍである。透明性樹脂層３１は、溶融状態の熱可塑性樹脂をＴダイスから押し出し、固化させることにより形成できる。透明性樹脂層３１の表面には、厚さ１５μｍのウレタンアクリレート系電子線硬化型樹脂からなる表面保護層３４が形成されている。表面保護層３４は、樹脂を塗布し、乾燥させた後、酸素濃度が２００ｐｐｍの環境下において、１２５ＫｅＶ、５Ｍｒａｄの条件で電子線を照射して硬化させることにより形成できる。また、表面シート３の厚さは、１６０μｍとした。
【００５５】
［実施例］
上述した表面シート３と、バッカー層用シート２とを、表面温度２０℃のエンボスロール５１と表面温度２０℃の冷却ロール５２との間隙に給送し、２つのロールで押圧することにより表面材１を製造した。
【００５６】
バッカー層用シート２の材質としては、ホモポリプロピレン樹脂を用いた。Ｔダイス５３から押し出すバッカー層用シート２の厚さは、５００μｍとした。この時のバッカー層用ホモポリプロピレン樹脂の温度は２６０℃であった。そして、図１に示す装置にて、上述した方法により、搬送スピード５０ｍ／ｍｉｎにて表面シートとバッカー層用シートとを熱圧着し、表面材を形成した。
【００５７】
［比較例］
まず、上述した表面シート３の裏面に、ウレタン−セルロース系樹脂からなるプライマー層を形成した。このプライマー層は、樹脂溶液をグラビア印刷法により固形分量が２ｇ／ｍ２となるように塗布することにより形成できる。ウレタン−セルロース系樹脂の溶液は、メチルエチルケトンとメチルイソブチルケトンとの混合溶液に、ウレタン及び硝化綿を添加し、さらに、ヘキサメチレンジイソシアネートをウレタン及び硝化綿の混合物１００重量部に対して５重量部添加することにより調製している。その後表面シート３を１００℃の加熱ロールに巻くと共に、赤外線ヒーターでシート表面を１５０℃に加熱することにより、表面シート３における熱可塑性樹脂を溶融した。次に、エンボスロールと、エンボスロールに隣接するゴムロールとの間隙に表面シート３を給送し、この表面シート３を２つのロールにより押圧することにより、表面シート３の表面にエンボスパターンを形成した。こうして、エンボスパターンを有する表面シート３を製造した。
【００５８】
なお、エンボスロールとゴムロールは、内部に２０℃の冷却水が供給されており、表面に接触するシートを冷却可能に構成されている。また、ゴムロールは表面に梨地模様を有している。
【００５９】
続いて、Ｔダイスからホモポリプロピレン樹脂をシート状に押し出し、これを冷却することにより、バッカー層を製造した。バッカー層の厚さは、５００μｍとした。また、バッカー層の表裏面にコロナ処理を施した。続いて、表面シート３の裏面に熱硬化性ウレタン樹脂系接着剤を塗布し、搬送スピード２０ｍ／ｍｉｎでバッカー層を貼着した。こうして、比較例に係る表面材を製造した。
【００６０】
実施例と比較例とを対比すると、実施例では製造工程を簡略化することができた。また、実施例では、バッカー層２０と表面シート３との接着性を高めることができた。実施例の接着強度が２５ｍｍ幅当り５０Ｎに対し、比較例の接着強度が２５ｍｍ幅当り２５Ｎであった。接着強度の測定は「ＪＩＳ  Ｋ６８５４−３  Ｔ型剥離試験」に準拠した。
【図面の簡単な説明】
【００６１】
【図１】本発明の一実施形態に係る表面材の製造方法の説明図である。
【図２】表面シートの断面図である。
【図３】図１の要部を拡大した図である。
【図４】表面材の断面図である。
【図５】従来の表面材の断面図である。
【符号の説明】
【００６２】
１  表面材
２  バッカー層用シート
３  表面シート
２０  バッカー層
３０  基材層
３１  透明性樹脂層
５０  表面材の製造装置
５１  エンボスロール
５２  冷却ロール
５３  Ｔダイス
５５  間隙
【図１】
0005245490.tif 000002
【図２】
0005245490.tif 000003
【図３】
0005245490.tif 000004
【図４】
0005245490.tif 000005
【図５】
0005245490.tif 000006